Cellule photovoltaïque, comprenant au moins un support transparent, une électrode inférieure recouvrant ledit support, ladite électrode inférieure comprenant une surface supérieure et une surface inférieure, une première couche interfaciale, ladite première couche interfaciale comprenant une surface supérieure et une surface inférieure, une couche active photovoltaïque ; une deuxième couche interfaciale recouvrant ladite couche active photovoltaïque, ladite cellule photovoltaïque étant caractérisée en ce que ladite première couche interfaciale est une couche organique ayant une épaisseur comprise entre 2 et 5 nm et comprenant des groupements amines à sa surface inférieure en contact avec la surface supérieure de l’électrode inférieure, et en ce que ladite première couche interfaciale est continue, transparente, et exempte d’oxyde métallique. Cellule photovoltaïque selon la revendication 1, selon laquelle ladite première couche interfaciale présente une rugosité Rms inférieure à 5 nm. Cellule photovoltaïque selon l’une des revendications 1 à 2, selon laquelle ladite première couche interfaciale comprend de l’azote. Cellule photovoltaïque selon l’une des revendications 1 à 3, selon laquelle ladite deuxième couche interfaciale comprend un mélange polymère de poly(3,4-éthylènedioxythiophène) et de poly(styrène-sulfonate) de sodium. Cellule photovoltaïque selon l’une des revendications 1 à 4, comprenant en outre une électrode supérieure recouvrant ladite deuxième couche interfaciale. Cellule photovoltaïque selon l’une des revendications 1 à 5, selon laquelle ladite deuxième couche interfaciale comprenant ledit mélange polymère de poly(3,4-éthylènedioxythiophène) et de poly(styrène-sulfonate) de sodium est une électrode supérieure. Cellule photovoltaïque selon l’une des revendications 6, selon laquelle ladite deuxième couche interfaciale est continue, présente une structure fibreuse et une épaisseur moyenne comprise entre 100 nm et 400 nm. Cellule photovoltaïque selon l’une des revendications 6 ou 7, caractérisée en ce qu’elle est intégralement organique. Module photovoltaïque comprenant au moins deux cellules photovoltaïques selon l’une quelconque des revendications 5 à 8, une première cellule photovoltaïque et une deuxième cellule photovoltaïque, l’électrode supérieure de la première cellule photovoltaïque étant en contact avec l’électrode inférieure de la deuxième cellule photovoltaïque. Composition d’une encre organique, susceptible d’être appliquée par impression numérique à jet d’encre sur une électrode inférieure d’une cellule photovoltaïque selon l’une des revendications 1 à 8, pour réaliser une première couche interfaciale, ladite encre organique présentant une viscosité comprise entre 2 et 50 mPa.s à 20°C et comprenant : entre 0.1% et 0.5% en masse d’au moins un polymère organique ou une molécule organique par rapport à la masse totale de ladite composition d’encre, le polymère organique ou la molécule organique comprenant des groupements amines et étant solubles dans des solvants polaires, entre 2% et 10% en masse d’additifs par rapport à la masse totale de ladite composition d’encre, entre 80% et 90% en masse d’un ou plusieurs solvants polaires par rapport à la masse totale de ladite composition d’encre, et entre 1% et 5% en masse d’eau par rapport à la masse totale de ladite composition d’encre. Composition selon la revendication 10, dans laquelle le polymère organique ou la molécule organique est choisie parmi le Poly(9,9-bis(3’-(N,N-dimethyl)-N-ethylammoinium-propyl-2,7-fluorene)-alt-2,7-(9,9-dioctylfluorene))dibromide (PFN-Br), le polyéthylèneimine (PEI), le PEIE, le Poly [(9,9-bis(3'-(N,N-dimethylamino)propyl)-2,7-fluorene)-alt-2,7-(9,9–dioctylfluorene)] (PFN), N,N'-Bis(N,N-dimethylpropan-1-amine oxide)perylene-3,4,9,10-tetracarboxylic diimide (PDI-NO) ou le N,N'-Bis{3-[3-(Dimethylamino)propylamino]propyl}perylene-3,4,9,10-tetracarboxylic diimide (PDINN). Composition selon l’une des revendications 10 ou 11, selon laquelle lesdits un ou plusieurs solvants sont choisis parmi l’éthanol, l’isopropanol, l’hexanole, le terpiniole, l’éthylène glycol, une eau déionisée, une solution tampon phosphatée saline, butanol, di-éthylène glycol, glycérol. Composition selon l’une des revendications 10 à 13, selon laquelle le polymère organique ou la molécule organique comprend de l’azote. Procédé de fabrication d’une cellule photovoltaïque, comprenant les étapes suivantes : fourniture d’un support ; réalisation sur ledit support d’une électrode inférieure; réalisation sur ladite électrode inférieure d’une première couche interfaciale organique comprenant une surface inférieure comprenant des groupements amines en contact avec l’électrode inférieure, la première couche interfaciale ayant une épaisseur comprise entre 2 et 5 nm, étant continue, transparente, exempte d’oxyde métallique et susceptible d’être obtenue après impression numérique à jet d’encre de la composition d’encre selon l’une des revendications 10 à 13 ; réalisation sur ladite première couche interfaciale d’une couche active photovoltaïque ; réalisation sur ladite couche active photovoltaïque d’une deuxième couche interfaciale ; ledit procédé étant caractérisé en ce que les étapes b), c), d) et e) sont chacune réalisées par dépôt de compositions d’encre par impression numérique à jet d’encre, suivie d’une traitement thermique, ladite composition d’encre utilisée dans l’étape c) comprenant un mélange à base de molécules organiques solubles dans des solvants polaires. Procédé de fabrication selon la revendication 14, selon lequel le traitement thermique de l’étape c) est un traitement de recuit réalisé à une température comprise entre 70°C et 130°C, pendant une durée comprise entre 1 et 5 minutes.